(57)【要約】【課題】支持基板と封止部の剥離による駆動部と外部に空隙が発生することを抑制し、経時で安定した水分や酸素の活性化物質の透過防止能力を有するエレクトロクロミック装置を提供する。【解決手段】第１の支持基板１１、第１の電極層１２、第２の電極層１４と、エレクトロクロミック層１３と、第２の支持基板１５、第１の支持基板１１と第２の支持基板１５との間の領域に形成され、エレクトロクロミック層１３の側面に接するように形成された封止層１６と、を有するエレクトロクロミック装置であって、封止層１６内に、前記エレクトロクロミック装置の使用温度域内で形状記憶機能を有する金属部材１７が形成されており、金属部材１７は第１の支持基板１１及び第２の支持基板１５と接するように形成されていることを特徴とする。【選択図】図１
2018005166.tif 000002
【特許請求の範囲】
【請求項１】
第１の支持基板と、
前記第１の支持基板上に形成された第１の電極層と、
前記第１の電極層に対向するように形成された第２の電極層と、
前記第１の電極層と前記第２の電極層との間に形成されたエレクトロクロミック層と、
前記第１の支持基板に対向するように形成された第２の支持基板と、
前記第１の支持基板と前記第２の支持基板との間の領域に形成され、前記エレクトロクロミック層の側面に接するように形成された封止層と、を有するエレクトロクロミック装置であって、
前記封止層内に、前記エレクトロクロミック装置の使用温度域内で形状記憶機能を有する金属部材が形成されており、前記金属部材は前記第１の支持基板及び前記第２の支持基板と接するように形成されていることを特徴とするエレクトロクロミック装置。
【請求項２】
前記第２の支持基板は、所望の波長域における透過性を有することを特徴とする請求項１に記載のエレクトロクロミック装置。
【請求項３】
前記金属部材は合金であり、Ｎｉ−Ｔｉ合金又はＮｉ−Ｔｉ−Ｃｏ合金のいずれかであることを特徴とする請求項１又は２に記載のエレクトロクロミック装置。
【請求項４】
前記Ｎｉ−Ｔｉ合金中、Ｎｉを５５〜５７質量％含むことを特徴とする請求項３に記載のエレクトロクロミック装置。
【請求項５】
前記Ｎｉ−Ｔｉ−Ｃｏ合金中、Ｎｉを５３〜５５質量％含み、Ｃｏを１〜３質量％含むことを特徴とする請求項３に記載のエレクトロクロミック装置。
【請求項６】
前記第１の支持基板及び前記第２の支持基板の各々において、互いに対向する面を内面とし、前記内面とは反対側の面を外面としたとき、前記第１の支持基板及び前記第２の支持基板の外面の少なくとも一部に前記第１の支持基板及び前記第２の支持基板を押圧する押圧部材が形成されていることを特徴とする請求項１〜５のいずれかに記載のエレクトロクロミック装置。
【請求項７】
前記金属部材は複数形成されていることを特徴とする請求項１〜６のいずれかに記載のエレクトロクロミック装置。
【請求項８】
前記第１の支持基板と前記金属部材との間に、前記第１の電極層及び／又は絶縁層が形成されていることを特徴とする請求項１〜７のいずれかに記載のエレクトロクロミック装置。
【請求項９】
前記第２の支持基板と前記金属部材との間に、前記第２の電極層及び／又は絶縁層が形成されていることを特徴とする請求項１〜８のいずれかに記載のエレクトロクロミック装置。
【発明の詳細な説明】
【技術分野】
【０００１】
本発明は、エレクトロクロミック装置に関する。
【背景技術】
【０００２】
電圧を印加することで、可逆的に酸化還元反応が起こり、可逆的に色が変化する現象をエレクトロクロミズムという。前記エレクトロクロミズムを利用した装置がエレクトロクロミック装置である。前記エレクトロクロミック装置は、前記エレクトロクロミズムの特徴に由来する応用が実現できるとして、今日まで多くの研究がなされている。
【０００３】
前記エレクトロクロミック装置に用いられるエレクトロクロミック材料としては、有機材料と無機材料がある。前記有機材料は、その分子構造により様々な色彩発色が可能であることから、カラー表示装置として有望である。一方、前記無機材料は、色彩の制御に課題があるが、この特徴を利用し、色彩度が低いことが利点となるアプリケーションとして調光ガラスやＮＤフィルタへの実用化が検討されている。
【０００４】
前記アプリケーションの実用化にあたり、様々な使用環境への展開を可能とする目的で、消発色の繰り返しや、長時間の連続発色、屋外での日光照射への耐光性、長期間の温湿度環境への耐久性といった、信頼性に関する技術開発が検討されている。
ここで、例えば、長期間の温湿度環境におけるエージングに伴い、水分や酸素といった活性化物質の浸入が起こり、駆動部内における前記エレクトロクロミズムに、動作ムラや動作不良を生じるといった不具合がある。
【０００５】
前記エレクトロクロミック装置では、エレクトロクロミック層外周の端部の封止層の構成に関して、駆動部への水分や酸素の活性化物質の透過を防止する目的で、外周部の封止材料として、疎水性の樹脂材料や、水分子の進入経路を大きくする狙いで、疎水性の樹脂材料に無機フィラーを混練した材料が広く用いられているが、樹脂部分の水分や酸素の活性化物質の透過防止能力は、理論上有限となる課題がある。
【０００６】
この課題を解決するため、外周の封止材料の一部に、水分や酸素の活性化物質の透過防止能力を理論上無限にする目的で、金属材料を利用することが検討されている。しかし、金属を用いた封止部の構成では、支持基板間に伸張方向の力が加わる場合に、金属層又は樹脂層のいずれかが降伏変形することや、支持基板間に圧縮方向の力が加わることで、金属層又は樹脂層のいずれかが圧縮変形することなどにより、支持基板と封止部が剥離し、駆動部と外部に空隙を生じ、初期の水分や酸素の活性化物質の透過防止能力が、支持基板間における一度の伸縮に伴う剥離によって、失われる可能性がある。
【０００７】
例えば特許文献１〜５などでは、エレクトロクロミック装置を形成した時点では、水分や酸素の活性化物質に対する高い透過防止能力が付与されているが、支持基板間における一度の伸縮に伴う剥離によって、前記透過防止能力が失われる課題が依然として解決されていない。
【発明の概要】
【発明が解決しようとする課題】
【０００８】
そこで、本発明は、従来における前記諸問題点を解決し、以下の目的を達成することを課題とする。即ち、本発明は、支持基板と封止部の剥離による駆動部と外部に空隙が発生することを抑制し、経時で安定した水分や酸素の活性化物質の透過防止能力を有するエレクトロクロミック装置を提供することを目的とする。
【課題を解決するための手段】
【０００９】
上記課題を解決するために、本発明は、第１の支持基板と、前記第１の支持基板上に形成された第１の電極層と、前記第１の電極層に対向するように形成された第２の電極層と、前記第１の電極層と前記第２の電極層との間に形成されたエレクトロクロミック層と、前記第１の支持基板に対向するように形成された第２の支持基板と、前記第１の支持基板と前記第２の支持基板との間の領域に形成され、前記エレクトロクロミック層の側面に接するように形成された封止層と、を有するエレクトロクロミック装置であって、前記封止層内に、前記エレクトロクロミック装置の使用温度域内で形状記憶機能を有する金属部材が形成されており、前記金属部材は前記第１の支持基板及び前記第２の支持基板と接するように形成されていることを特徴とする。
【発明の効果】
【００１０】
本発明によると、従来における前記諸問題を解決することができ、支持基板と封止部の剥離による駆動部と外部に空隙が発生することを抑制し、経時で安定した水分や酸素の活性化物質の透過防止能力を有するエレクトロクロミック装置を提供することができる。
【図面の簡単な説明】
【００１１】
【図１】本発明に係るエレクトロクロミック装置の一例を示す概略断面図である。
【図２】封止層内における金属部材の断面形状の一例を示す概略図である。
【図３】封止層内における金属部材の断面形状の他の例を示す概略図である。
【図４】本発明に係るエレクトロクロミック装置の一例における概略俯瞰図である。
【図５】本発明に係るエレクトロクロミック装置の他の例を示す概略断面図である。
【図６】本発明に係るエレクトロクロミック装置の他の例を示す概略断面図である。
【図７】本発明に係るエレクトロクロミック装置の他の例を示す概略断面図である。
【図８】本発明に係るエレクトロクロミック装置の他の例を示す概略断面図である。
【発明を実施するための形態】
【００１２】
以下、本発明に係るエレクトロクロミック装置について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
なお、各図面において、同一構成部分には同一符号を付し、重複した説明を省略する場合がある。
【００１３】
（第１の実施形態）
本実施形態に係るエレクトロクロミック装置を図１に示す。図１のエレクトロクロミック装置１０には、第１の支持基板１１と、第１の支持基板１１上に形成された第１の電極層１２と、第１の電極層１２に対向するように形成された第２の電極層１４と、第１の電極層１２と第２の電極層１４との間に形成されたエレクトロクロミック層１３と、第１の支持基板１１に対向するように形成された第２の支持基板１５と、第１の支持基板１１と第２の支持基板１５との間の領域に形成され、エレクトロクロミック層１３の側面に接するように形成された封止層１６が図示されている。そして、封止層１６内に、エレクトロクロミック装置１０の使用温度域内で形状記憶機能を有する金属部材１７が形成されており、金属部材１７は第１の支持基板１１及び第２の支持基板１４と接するように形成されている。
【００１４】
また、本実施形態のエレクトロクロミック装置１０は、更に必要に応じてその他の層が形成される。
その他の層としては、例えば、第１の電極層１２と第２の電極層１４の間に充填され、エレクトロクロミック層１３に接するように設けられた固体電解質層や、その他にも劣化防止層、剥離層が挙げられ、また、支持基板の外側に設けられた保護層などが挙げられる。
【００１５】
エレクトロクロミック装置１０において、第１の電極層１２と第２の電極層１４との間に電圧を印加することにより、エレクトロクロミック層１３が電荷の授受により酸化還元反応して発消色する。更に、本実施形態に係るエレクトロクロミック装置１０は、有機エレクトロクロミック材料を用いることで色彩特性にも優れたエレクトロクロミック装置を実現できる。
【００１６】
以下、第１の実施形態に係るエレクトロクロミック装置１０を構成する各構成要素について詳細に説明する。
【００１７】
［支持基板］
第１及び第２の支持基板は、第１の電極層１２、エレクトロクロミック層１３、電解質層、第２の電極層１４、及び封止層１６を支持する機能を有する。
前記第１及び第２の支持基板としては、例えば、ガラスなどの無機基板を用いてもよいし、ステンレスなどの金属基材を用いてもよいし、ポリカーボネート樹脂、アクリル樹脂、ポリエチレン樹脂、ポリ塩化ビニル樹脂、ポリエステル樹脂、エポキシ樹脂、メラミン樹脂、フェノール樹脂、ポリウレタン樹脂、ポリイミド樹脂等の樹脂基板を用いてもよい。
【００１８】
本実施形態の第２の支持基板１５は、所望の波長域における透過性を有している。この透過性は、第２の支持基板１５ではなく、第１の支持基板１１にもたせてもよい。なお、エレクトロクロミック装置１０が第２の電極層側から視認する反射型表示装置である場合は、前記第１及び第２の支持基板のどちらかの透明性は不要である。また、前記第１及び第２の支持基板の表面に、水蒸気バリア性、ガスバリア性、及び視認性を高めるために透明絶縁層、反射防止層等がコーティングされていてもよい。
【００１９】
［第１の電極層、第２の電極層］
第１の電極層１２及び第２の電極層１４の材料としては、透明導電性酸化物材料が好適であり、例えば、スズをドープした酸化インジウム（以下、「ＩＴＯ」と称する）、フッ素をドープした酸化スズ（以下、「ＦＴＯ」と称する）、アンチモンをドープした酸化スズ（以下、「ＡＴＯ」と称する）などが挙げられる。これらの中でも、真空成膜により形成されたインジウム酸化物（以下、「Ｉｎ酸化物」と称する）、スズ酸化物（以下、「Ｓｎ酸化物」と称する）、及び亜鉛酸化物（以下、「Ｚｎ酸化物」と称する）のいずれか１つを含む無機材料が望ましい。
【００２０】
前記Ｉｎ酸化物、Ｓｎ酸化物、及びＺｎ酸化物は、スパッタ法により、容易に成膜が可能な材料であるとともに、良好な透明性と電気伝導度が得られる材料である。これらの中でも、ＩｎＳｎＯ、ＧａＺｎＯ、ＳｎＯ、Ｉｎ２Ｏ３、ＺｎＯ、ＩｎＺｎＯが特に望ましい。
【００２１】
また、透明性を有する銀、金、銅、アルミニウムを含有する導電性金属薄膜、カーボンナノチューブ、グラフェンなどのカーボン膜、さらに、導電性金属、導電性カーボン、導電性酸化物等のネットワーク電極、又はこれらの複合層も有用である。前記ネットワーク電極とは、カーボンナノチューブや他の高導電性の非透過性材料等を微細なネットワーク状に形成して透過率を持たせた電極である。
【００２２】
更に、電極層をネットワーク電極と前記導電性酸化物の積層構成又は、前記導電性金属薄膜と前記導電性酸化物の積層構成とすることがより望ましい。積層構成にすることにより、エレクトロクロミック層をムラなく発消色させることができる。なお、導電性酸化物層はナノ粒子インクとして塗布形成することもできる。前記導電性金属薄膜と前記導電性酸化物の積層構成とは、具体的にはＩＴＯ／Ａｇ／ＩＴＯなどの薄膜積層構成にて導電性と透明性を両立させた電極である。
【００２３】
第１の電極層１２及び第２の電極層１４の各々の厚みは、エレクトロクロミック層の酸化還元反応に必要な電気抵抗値が得られるように調整される。
第１の電極層１２及び第２の電極層１４の材料としてＩＴＯ真空製膜を用いた場合、第１の電極層１２及び第２の電極層１４の各々の厚みは、２０ｎｍ〜５００ｎｍが望ましく、５０ｎｍ〜２００ｎｍがより望ましい。
【００２４】
前記導電性酸化物層はナノ粒子インクとして塗布形成する場合の厚みは、０．２μｍ〜５μｍが望ましい。また、ネットワーク電極の場合の厚みは０．２μｍ〜５μｍが望ましい。
【００２５】
更に、調光ミラーとして利用する場合には、第１の電極層１２及び第２の電極層１４のいずれかが反射機能を有する構造であってもよい。その場合には、第１の電極層１２及び第２の電極層１４の材料として金属材料を含むことができる。
前記金属材料としては、例えば、Ｐｔ、Ａｇ、Ａｕ、Ｃｒ、ロジウム、Ａｌ又はこれらの合金、あるいはこれらの積層構成などが挙げられる。
【００２６】
第１の電極層１２及び第２の電極層１４の各々の作製方法としては、例えば、真空蒸着法、スパッタ法、イオンプレーティング法などが挙げられる。また、第１の電極層１２及び第２の電極層１４の各々の材料が塗布形成できるものであれば、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法などを用いることができる。
【００２７】
［エレクトロクロミック層］
エレクトロクロミック層１３はエレクトロクロミック材料を含む層である。
前記エレクトロクロミック材料としては、無機エレクトロクロミック化合物及び有機エレクトロクロミック化合物のいずれであっても構わない。また、エレクトロクロミズムを示すことで知られる導電性高分子を用いてもよい。
【００２８】
前記無機エレクトロクロミック化合物としては、例えば、酸化タングステン、酸化モリブデン、酸化イリジウム、酸化チタンなどが挙げられる。
前記有機エレクトロクロミック化合物としては、例えば、ビオロゲン、希土類フタロシアニン、スチリルなどが挙げられる。
前記導電性高分子としては、例えば、ポリピロール、ポリチオフェン、ポリアニリン、又はそれらの誘導体などが挙げられる。
【００２９】
エレクトロクロミック層１３としては、導電性又は半導体性微粒子に有機エレクトロクロミック化合物を担持した構造を用いることが望ましい。具体的には、電極表面に粒径５ｎｍ〜５０ｎｍ程度の微粒子を結着し、前記微粒子の表面にホスホン酸やカルボキシル基、シラノール基等の極性基を有する有機エレクトロクロミック化合物を吸着した構造である。
【００３０】
前記構造は、微粒子の大きな表面効果を利用して、効率よく有機エレクトロクロミック化合物に電子が注入されるため、従来のエレクトロクロミック表示素子と比較してより短い時間での応答が可能となる。更に、微粒子を用いることで表示層として透明な膜を形成することができるため、エレクトロクロミック化合物の高い発色濃度を得ることができる。また、複数種類の有機エレクトロクロミック化合物を導電性又は半導体性微粒子に担持することもできる。更に導電性粒子は電極層としての導電性を兼ねることができる。
【００３１】
具体的には、ポリマー系及び色素系のエレクトロクロミック化合物としては、例えば、アゾベンゼン系、アントラキノン系、ジアリールエテン系、ジヒドロプレン系、ジピリジン系、スチリル系、スチリルスピロピラン系、スピロオキサジン系、スピロチオピラン系、チオインジゴ系、テトラチアフルバレン系、テレフタル酸系、トリフェニルメタン系、ベンジジン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系等の低分子系有機エレクトロクロミック化合物、ポリアニリン、ポリチオフェン等の導電性高分子化合物などが挙げられる。これらは、１種単独で使用してもよいし、２種以上を併用してもよい。
【００３２】
これらの中でも、発消色電位が低く良好な色値を示す点から、ビオロゲン系化合物、ジピリジン系化合物が望ましく、例えば、下記一般式（１）で表されるジピリジン系化合物がより望ましい。
【００３３】
【化１】
2018005166.tif 000003
【００３４】
ただし、前記一般式（１）において、Ｒ１及びＲ２は、それぞれ独立に置換基を有していてもよい炭素数１〜８のアルキル基、及びアリール基のいずれかを表し、Ｒ１及びＲ２の少なくとも一方は、ＣＯＯＨ、ＰＯ（ＯＨ）２、及びＳｉ（ＯＣｋＨ２ｋ＋１）３（ただし、ｋは、１〜２０を表す）から選択される置換基を有する。
【００３５】
前記一般式（１）において、Ｘは、一価のアニオンを表す。前記一価のアニオンとしては、カチオン部と安定に対をなすものであれば特に制限はなく、目的に応じて適宜選択することができ、例えば、Ｂｒイオン（Ｂｒ−）、Ｃｌイオン（Ｃｌ−）、ＣｌＯ４イオン（ＣｌＯ４−）、ＰＦ６イオン（ＰＦ６−）、ＢＦ４イオン（ＢＦ４−）などが挙げられる。
また、ｎ、ｍ、及びｌは、それぞれ独立に０、１、又は２を表し、Ａ、Ｂ、及びＣは、各々独立に置換基を有してもよい炭素数１〜２０のアルキル基、アリール基、及び複素環基のいずれかを表す。
【００３６】
また、金属錯体系及び金属酸化物系のエレクトロクロミック化合物としては、例えば、酸化チタン、酸化バナジウム、酸化タングステン、酸化インジウム、酸化イリジウム、酸化ニッケル、プルシアンブルー等の無機系エレクトロクロミック化合物を用いることができる。
【００３７】
前記エレクトロクロミック化合物を担持する導電性又は半導体性微粒子としては、特に制限はなく、目的に応じて適宜選択することができるが、金属酸化物を用いることが望ましい。
【００３８】
前記金属酸化物の材料としては、例えば、酸化チタン、酸化亜鉛、酸化スズ、酸化ジルコニウム、酸化セリウム、酸化イットリウム、酸化ホウ素、酸化マグネシウム、チタン酸ストロンチウム、チタン酸カリウム、チタン酸バリウム、チタン酸カルシウム、酸化カルシウム、フェライト、酸化ハフニウム、酸化タングステン、酸化鉄、酸化銅、酸化ニッケル、酸化コバルト、酸化バリウム、酸化ストロンチウム、酸化バナジウム、アルミノケイ酸、リン酸カルシウム、アルミノシリケート等を主成分とする金属酸化物などが挙げられる。これらは、１種単独で使用してもよいし、２種以上を併用してもよい。
【００３９】
これらの中でも、電気伝導性等の電気的特性や光学的性質等の物理的特性の点から、酸化チタン、酸化亜鉛、酸化スズ、酸化ジルコニウム、酸化鉄、酸化マグネシウム、酸化インジウム、及び酸化タングステンから選択される少なくとも１種が望ましく、より発消色の応答速度に優れた色表示が可能である点から、酸化チタン又は酸化スズが特に望ましい。
【００４０】
また、導電性又は半導体性微粒子の形状は、特に制限はなく、目的に応じて適宜選択することができ、エレクトロクロミック化合物を効率よく担持するために、単位体積当たりの表面積（以下、比表面積という）が大きい形状が用いられる。例えば、微粒子が、ナノ粒子の集合体であるときは、大きな比表面積を有するため、より効率的にエレクトロクロミック化合物が担持され、発消色の表示コントラスト比が優れる。
【００４１】
前記エレクトロクロミック層及び導電性又は半導体性微粒子層は真空製膜により形成することも可能であるが、生産性の点で粒子分散ペーストとして塗布形成することが望ましい。
前記エレクトロクロミック層の厚みは、特に制限はなく、目的に応じて適宜選択することができるが、０．２μｍ〜５．０μｍが望ましい。前記厚みが、０．２μｍ未満であると、発色濃度が得られにくくなることがあり、５．０μｍを超えると、製造コストが増大するとともに、着色によって視認性が低下しやすくなることがある。
【００４２】
［電解質層］
前記電解質層は、電解質層の層厚を制御する無機微粒子が混合された固体電解質層が望ましい。
前記固体電解質層の材料としては、オキシエチレン鎖やオキシプロピレン鎖等のオキシアルキレン鎖を有するマトリックスポリマーとイオン性液体との固溶体を含むことが望ましい。均一な電解質層を形成することにより、良好な酸化還元反応が得られる。
なお、前記無機微粒子はエレクトロクロミック層中に混合してもよい。
【００４３】
固体電解質層は、光硬化樹脂又は熱硬化樹脂中に電解質を保持した膜として形成される。
前記電解質層は、前記無機微粒子と硬化型樹脂と電解質とを混合した溶液としてエレクトロクロミック層１３上に塗布した後、光又は熱で硬化した膜とすることが望ましいが、予め多孔質の無機微粒子層を形成した後、前記無機微粒子層に浸透するように、硬化型樹脂及び電解質を混合した溶液として塗布した後、光又は熱で硬化した膜とすることもできる。更に、エレクトロクロミック層１３が導電性又は半導体性ナノ粒子にエレクトロクロミック化合物が担持された層である場合は、エレクトロクロミック層１３に浸透するように、硬化型樹脂及び電解質を混合した溶液を塗布した後、光又は熱で硬化した膜とすることもできる。
【００４４】
前記電解質としては、イオン性液体等の液体電解質、又は固体電解質を溶媒に溶解した溶液が用いられる。
前記電解質の材料としては、例えば、アルカリ金属塩、アルカリ土類金属塩等の無機イオン塩、４級アンモニウム塩や酸類、アルカリ類の支持塩を用いることができる。具体的には、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ（ＣｌＯ４）２、Ｍｇ（ＢＦ４）２などが挙げられる。
【００４５】
前記イオン性液体としては、特に制限はなく、一般的に研究・報告されている物質ならばどのようなものでも構わない。
有機のイオン性液体は、室温を含む幅広い温度領域で液体を示す分子構造がある。
前記分子構造は、カチオン成分とアニオン成分とからなる。
【００４６】
前記カチオン成分としては、例えば、Ｎ，Ｎ−ジメチルイミダゾール塩、Ｎ，Ｎ−メチルエチルイミダゾール塩、Ｎ，Ｎ−メチルプロピルイミダゾール塩等のイミダゾール誘導体；Ｎ，Ｎ−ジメチルピリジニウム塩、Ｎ，Ｎ−メチルプロピルピリジニウム塩等のピリジニウム誘導体等の芳香族系の塩；トリメチルプロピルアンモニウム塩、トリメチルヘキシルアンモニウム塩、トリエチルヘキシルアンモニウム塩等のテトラアルキルアンモニウム等の脂肪族４級アンモニウム系化合物などが挙げられる。
【００４７】
前記アニオン成分としては、大気中の安定性の面でフッ素を含有する化合物が望ましく、例えば、ＢＦ４−、ＣＦ３ＳＯ３−、ＰＦ４−、（ＣＦ３ＳＯ２）２Ｎ−、Ｂ（ＣＮ）４−などが挙げられる。これらのカチオン成分とアニオン成分の組み合わせにより処方したイオン性液体を用いることができる。
【００４８】
前記溶媒としては、例えば、プロピレンカーボネート、アセトニトリル、γ―ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、又はそれらの混合溶媒などが挙げられる。
【００４９】
前記硬化型樹脂としては、例えば、アクリル樹脂、ウレタン樹脂、エポキシ樹脂、塩化ビニル樹脂、エチレン樹脂、メラミン樹脂、フェノール樹脂等の光硬化型樹脂、熱硬化型樹脂などの一般的な材料を挙げることができるが、電解質との相溶性が高い材料が望ましい。このような構造としては、ポリエチレングリコール、ポリプロピレングリコール等のエチレングリコールの誘導体が望ましい。また、前記硬化型樹脂としては、光硬化可能な樹脂を用いることが望ましい。熱重合や溶剤を蒸発させることにより薄膜化する方法に比べて、低温かつ短時間で素子を製造できるためである。
【００５０】
特に望ましい組み合わせは、オキシエチレン鎖やオキシプロピレン鎖を含有するマトリックスポリマーとイオン性液体との固溶体で構成されている電解質層である。この構成を用いることにより、硬度と高いイオン伝導度を両立しやすい。
【００５１】
前記無機微粒子としては、多孔質層を形成して電解質と硬化樹脂を保持することができる材料であれば特に制限はなく、目的に応じて適宜選択することができるが、エレクトロクロミック反応の安定性、視認性の点から、絶縁性、透明性、耐久性が高い材料が望ましい。前記無機微粒子としては、例えば、シリコン、アルミニウム、チタン、亜鉛、錫等の酸化物又は硫化物、あるいはそれらの混合物などが挙げられる。
【００５２】
前記無機微粒子の大きさ（平均粒径）は、特に制限はなく、目的に応じて適宜選択することができるが、１０ｎｍ〜１０μｍが望ましく、１０ｎｍ〜１００ｎｍがより望ましい。
【００５３】
［封止層］
封止層１６は、エレクトロクロミック装置の側面部を物理的及び化学的に保護するように形成されている。封止層１６は、例えば、紫外線硬化性や熱硬化性の絶縁性樹脂等を、第１の支持基板１１の上面に塗布した後に、金属部材１７を設置し、第１の支持基板１１と対向する第２の支持基板１５で挟み込んだ状態で押圧した状態で、紫外線透過性を有する第１又は第２の支持基板側から紫外線を照射することや、加熱することで硬化させて得られる。また、金属部材１７を設置した後に、絶縁性樹脂層を塗布してもよく、側面及び／又は上面を覆うように塗布し、その後硬化させることにより形成できる。
【００５４】
封止層１６には、必要に応じて無機材料を含有させてもよい。
前記無機材料としては、絶縁性、透明性、耐久性が高い材料が望ましく、具体的な材料としては、シリコン、アルミニウム、チタン、亜鉛、錫などの酸化物又は硫化物、あるいはこれらの混合物などが挙げられる。これらの膜はスパッタ法や蒸着法などの真空製膜プロセスで容易に形成することができる。
【００５５】
封止層１６の厚みとしては、特に制限はなく、目的に応じて適宜選択することができるが、１０μｍ〜１００μｍが望ましい。
【００５６】
＜金属部材＞
金属部材１７は封止層１６内に形成されており、金属部材１７は第１の支持基板１１及び第２の支持基板１５と接するように形成されている。
金属部材１７は本実施形態のエレクトロクロミック装置の使用温度域内で形状記憶機能を有している。
【００５７】
従来から、エレクトロクロミック装置では、水分や酸素の活性化物質に対する高い透過防止能力が求められており、金属材料を用いた封止部の構成が提案されている。しかし、金属材料を用いる場合、支持基板間に伸縮方向の力が加わったときに金属材料や樹脂材料が降状変形することや、支持基板間に圧縮方向の力が加わったときに金属材料や樹脂材料が圧縮変形することがある。これにより、支持基板と封止部が剥離し、駆動部と外部に空隙が生じることで、透過防止能力が支持基板間における一度の伸縮に伴う剥離によって失われる可能性がある。
【００５８】
これに対し、本実施形態では前記金属部材を用いることにより、支持基板間に加わる伸縮方向の力や圧縮方向の力を前記金属部材に吸収させることができ、支持基板間における一度の伸縮に伴う駆動部と封止部との剥離を抑制することができる。また、形状記憶機能を有する金属部材を適宜選択することで、支持基板間の部材により発生する接着力と、必要に応じて支持基板の外側に設置された押圧部材からの押し付け力と、形状記憶機能による弾性力との和が、所望の範囲になるようにすることができる。所望の範囲である場合、封止層１６が支持基板からはみ出すことを抑えつつ、良好な封止機能が実現できる。
【００５９】
なお、駆動部とはエレクトロクロミック層のみを意味するのではなく、電極層や支持基板などを含むことがある。
また、封止層１６内に形成された金属部材１７は、前記２つの支持基板と、エレクトロクロミック層の外周に隙間なく接していることが望ましい。
【００６０】
金属部材１７としては、合金であることが望ましく、Ｎｉ−Ｔｉ合金又はＮｉ−Ｔｉ−Ｃｏ合金のいずれかであることが望ましい。
Ｎｉ−Ｔｉ合金である場合、前記Ｎｉ−Ｔｉ合金中、Ｎｉを５５〜５７質量％含むことが望ましい。
Ｎｉ−Ｔｉ−Ｃｏ合金である場合、前記Ｎｉ−Ｔｉ−Ｃｏ合金中、Ｎｉを５３〜５５質量％含み、Ｃｏを１〜３質量％含むことが望ましい。
【００６１】
封止層１６内に設置された金属部材１７の断面形状は、必要に応じて適宜変更することができる。その他の実施形態を図２及び図３に示す。例えば図２（ａ）〜（ｃ）に示すように、丸型の他にも四角型や不定形であってもよい。
【００６２】
図２の金属部材１７は中が詰まっている形態となっているが、図３に示すように中が空であってもよい。図３（ａ）〜（ｃ）では、中が空の丸型、四角型、不定形の例が示されており、適宜変更することが可能である。また、図３に示される例において、中空部分に例えば樹脂部材を形成することも可能である。
【００６３】
次に、エレクトロクロミック装置の平面形状、金属部材１７の形状の例について要部の俯瞰図である図４を用いて説明する。図４には（ａ）〜（ｃ）の３つの例が示されており、図４（ａ）は第１の実施形態における俯瞰図を示す。なお、図４（ａ）におけるＡ−Ａ断面は図１に対応する。
【００６４】
図４（ａ）〜（ｃ）ではそれぞれ、四角型（定型）、丸型（定型）、不定形が図示されており、エレクトロクロミック装置の平面形状としては、四角形や円形などの定型の形状に限らず、任意の不定形の形状を選択することができる。金属部材１７の平面形状はエレクトロクロミック装置の平面形状にあわせることが望ましいが、両者の平面形状は異なっていてもよい。
【００６５】
［劣化防止層］
第２の電極層１４に接して、エレクトロクロミック層１３の酸化還元反応に対して逆の電気化学反応する劣化防止層を有することが望ましい。前記劣化防止層は第２の電極層１４が電気化学反応により劣化することを抑制する。特に、エレクトロクロミック層１３の酸化還元反応に対して逆の電気化学反応する劣化防止層が形成されていることが望ましい。これは、駆動電圧を低減できるためである。
【００６６】
前記劣化防止層の役割としては、エレクトロクロミック層１３と逆反応をし、電荷のバランスをとって第２の電極層１４が不可逆的な酸化還元反応により腐食や劣化することを抑制する。結果としてエレクトロクロミック装置１０の繰り返し安定性が向上する。なお、前記逆反応とは、劣化防止層が酸化還元する場合に加え、キャパシタとして作用することも含む。
【００６７】
前記劣化防止層の材料は、第１の電極層１２及び第２の電極層１４の不可逆的な酸化還元反応による腐食を防止する役割を担う材料であれば特に制限はなく、目的に応じて適宜選択される。
前記劣化防止層の材料としては、例えば、酸化アンチモン錫、酸化ニッケル、酸化チタン、酸化亜鉛、酸化錫、又はそれらを複数含む導電性又は半導体性金属酸化物を用いることができる。更に、前記劣化防止層の着色が問題にならない場合は、エレクトロクロミック層１３におけるエレクトロクロミック材料と同じものを用いることができる。
【００６８】
これらの中でも、透明性が要求されるレンズのような光学素子としてエレクトロクロミック装置を作製する場合は、前記劣化防止層として、透明性の高い材料を用いることが望ましい。このような材料としては、ｎ型半導体性酸化物微粒子（ｎ型半導体性金属酸化物）を用いることが望ましい。
前記ｎ型半導体性金属酸化物としては、１００ｎｍ以下の一次粒子径粒子からなる、酸化チタン、酸化錫、酸化亜鉛、又はそれらを複数含む化合物粒子、あるいは混合物を用いることができる。
【００６９】
更に、前記劣化防止層を有する場合には、エレクトロクロミック層１３が酸化反応により色彩変化する材料であることが望ましい。その結果、エレクトロクロミック層１３が酸化反応すると同時にｎ型半導体性金属酸化物が還元（電子注入）されやすく、駆動電圧が低減できるからである。
【００７０】
このような形態において、特に望ましいエレクトロクロミック材料としては、有機高分子材料である。塗布形成プロセス等により容易に製膜できるとともに、分子構造により色の調整や制御が可能となる。これらの有機高分子材料の具体例としては、「Ｃｈｅｍｉｓｔｒｙ  ｏｆ  Ｍａｔｅｒｉａｌｓ  ｒｅｖｉｅｗ  ２０１１．２３，３９７−４１５  Ｎａｖｉｇａｔｉｎｇ  ｔｈｅ  Ｃｏｌｏｒ  Ｐａｌｅｔｔｅ  ｏｆ  Ｓｏｌｕｔｉｏｎ−Ｐｒｏｃｅｓｓａｂｌｅ  Ｅｌｅｃｔｒｏｃｈｒｏｍｉｃ  Ｐｏｌｙｍｅｒｓ（Ｒｅｙｎｏｌｄｓ）」（非特許文献１）、「Ｍａｃｒｏｍｏｌｅｃｕｌｅｓ  １９９６．２９  ７６２９−７６３０（Ｒｅｙｎｏｌｄｓ）」（非特許文献２）、「Ｐｏｌｙｍｅｒ  ｊｏｕｒｎａｌ，  Ｖｏｌ．４１，  Ｎｏ．７，Ｅｌｅｃｔｒｏｃｈｒｏｍｉｃ  Ｏｒｇａｎｉｃ  Ｍａｔａｌｌｉｃ  Ｈｙｂｒｉｄ  Ｐｏｌｙｍｅｒｓ」（非特許文献３）などに報告されている。
これらの有機高分子材料としては、例えば、ポリ（３，４−エチレンジオキシチオフェン）に系材料、ビス（ターピリジン）類と鉄イオンの錯形成ポリマーなどが挙げられる。
【００７１】
一方、前記劣化防止層として、透明性の高いｐ型半導体性層の材料としては、ニトロキシルラジカル（ＮＯラジカル）を有する有機材料などであり、２，２，６，６−テトラメチルピペリジン−Ｎ−オキシル（ＴＥＭＰＯ）の誘導体、又は誘導体のポリマー材料などが挙げられる。
【００７２】
なお、前記劣化防止層としては、特に制限はなく、電解質層に劣化防止層用材料を混合して、電解質層に劣化防止機能を付与することもできる。その場合の層構成は図１の第１の実施形態に係るエレクトロクロミック装置１０と同様になる。
【００７３】
前記劣化防止層の形成方法としては、特に制限はなく、目的に応じて適宜選択することができ、例えば、真空蒸着法、スパッタ法、イオンプレーティング法などが挙げられる。また、前記劣化防止層の材料が塗布形成できるものであれば、例えば、スピンコート法、キャスティング法、マイクログラビアコート法、グラビアコート法、バーコート法、ロールコート法、ワイアーバーコート法、ディップコート法、スリットコート法、キャピラリーコート法、スプレーコート法、ノズルコート法、グラビア印刷法、スクリーン印刷法、フレキソ印刷法、オフセット印刷法、反転印刷法、インクジェットプリント法等の各種印刷法などが挙げられる。
【００７４】
前記劣化防止層は、第２の電極層１４と接して形成されていればよく、第１の電極層１２側であってもよいし、第１の電極層１２とは反対側であってもよい。また、前記劣化防止層の厚みは適宜変更することが可能である。
【００７５】
（第２の実施形態）
次に、第２の実施形態に係るエレクトロクロミック装置２０について図５を用いて説明する。第２の実施形態では、第１の実施形態とは層構成の異なるエレクトロクロミック装置を例示する。なお、本実施形態において、既に説明した上記の実施形態と同一の構成部品についての説明は省略する場合がある。
【００７６】
本実施形態では、第１の支持基板１１及び第２の支持基板１５の各々において、互いに対向する面を内面とし、前記内面とは反対側の面を外面としたとき、第１の支持基板１１及び第２の支持基板１５の外面の少なくとも一部に第１の支持基板１１及び第２の支持基板１５を押圧する押圧部材１８が形成されている。押圧部材１８は、封止層１６にかかる圧力を所望の値となるように調整する目的で設置される。
【００７７】
押圧部材１８としては、例えば、ガラスなどの無機基板を用いてもよいし、ステンレスなどの金属基材を用いてもよい。また、図示しないエレクトロクロミック装置２０の外部の固定部材と、ばね部材で固定することもできる。
【００７８】
なお、押圧部材１８が形成される箇所は適宜変更することが可能であり、図５に示されるようにエレクトロクロミック装置の側面に形成されていてもよい。
【００７９】
（第３の実施形態）
次に、第３の実施形態に係るエレクトロクロミック装置３０について図６を用いて説明する。第３の実施形態では、第１の実施形態とは層構成の異なるエレクトロクロミック装置を例示する。なお、本実施形態において、既に説明した上記の実施形態と同一の構成部品についての説明は省略する場合がある。
【００８０】
第３の実施形態に係るエレクトロクロミック装置３０は、封止層１６内に設置された金属部材１７が複数である場合を例示している。
【００８１】
（第４の実施形態）
次に、第４の実施形態に係るエレクトロクロミック装置４０について図７を用いて説明する。第４の実施形態では、第１の実施形態とは層構成の異なるエレクトロクロミック装置を例示する。なお、本実施形態において、既に説明した上記の実施形態と同一の構成部品についての説明は省略する場合がある。
【００８２】
本発明に係るエレクトロクロミック装置では、第１の支持基板と前記金属部材との間に、前記第１の電極層及び／又は絶縁層が形成されていてもよい。また、第２の支持基板と前記金属部材との間に、前記第２の電極層及び／又は絶縁層が形成されていてもよい。
【００８３】
第４の実施形態に係るエレクトロクロミック装置４０は、第１及び第２の電極層と、封止層１６内に設置された金属部材１７が接触することによる短絡を防止する目的で、絶縁層１９が形成されていることを特徴とする。本実施形態では図示されるように、第１の支持基板１１と金属部材１７との間に、第１の電極層１２及び絶縁層１９が形成されており、第２の支持基板１５と金属部材１７との間に、第２の電極層１４及び絶縁層１９が形成されている。
絶縁層１９としては、無機層や、電気絶縁性に優れた樹脂材料を用いることができる。
【００８４】
（第５の実施形態）
次に、第５の実施形態に係るエレクトロクロミック装置５０について図８を用いて説明する。第５の実施形態では、第１の実施形態とは層構成の異なるエレクトロクロミック装置を例示する。なお、本実施形態において、既に説明した上記の実施形態と同一の構成部品についての説明は省略する場合がある。
【００８５】
第５の実施形態に係るエレクトロクロミック装置５０は、第１の支持基板１１と金属部材１７との間に、第１の電極層１２が形成されており、第２の支持基板１５と金属部材１７との間に、第２の電極層１４及び絶縁層１９が形成されている。
【００８６】
第５の実施形態に係るエレクトロクロミック装置５０は、封止層１６内に設置された金属部材１７を補助電極として利用する目的で、封止層１６内に設置された金属部材１７と、前記第１又は第２の電極層の片側のみが接触するように、エレクトロクロミック装置４０の絶縁層１９のうち、片側が形成されていないことを特徴とする。
【００８７】
なお、図８では金属部材１７と第１の電極層１２が接触しているが、金属部材１７と第２の電極層１４が接するように変更することができる。この場合、第１の支持基板１１と金属部材１７とが第１の電極層１２及び絶縁層１７を介して接するようにすればよい。
【００８８】
本実施形態における金属部材１７は補助電極としても利用されることから、金属部材１７の一部とエレクトロクロミック層１３が接触している。図８の断面図において、右側に図示される金属部材１７はエレクトロクロミック層１３とは接触していないが、左側に図示される金属部材１７はエレクトロクロミック層１３と接触している。これに限られず、接触する箇所は適宜変更することが可能である。
【実施例】
【００８９】
以下、本発明を実施例により詳細に説明するが、本発明は下記実施例に限定されるものではない。
【００９０】
（実施例１）
＜エレクトロクロミック装置の作製＞
実施例１は、図１に示すエレクトロクロミック装置１０を作製する例を示す。
【００９１】
＜＜第１の電極層、及びエレクトロクロミック層の形成＞＞
まず、第１の支持基板１１として最大長軸長さ８０ｍｍ×最大短軸長さ５５ｍｍ、厚み０．５ｍｍの楕円ポリカーボネート基板を準備した。
前記第１の支持基板上に、ＩＴＯ膜をスパッタ法により厚み約１００ｎｍに製膜して、第１の電極層１２を形成した。
次に、前記ＩＴＯ膜の表面に酸化チタンナノ粒子分散液（商品名：ＳＰ２１０、昭和タイタニウム株式会社製、平均粒子径：２０ｎｍ）をスピンコート法により塗布し、１２０℃で１５分間アニール処理を行うことによって、厚み約１．０μｍの酸化チタン粒子膜からなるナノ構造半導体材料を形成した。
続いて、下記構造式（Ａ）で表されるエレクトロクロミック化合物を１．５質量％含む２，２，３，３−テトラフロロプロパノール溶液をスピンコート法により塗布した後、１２０℃で１０分間アニール処理を行うことにより、前記酸化チタン粒子膜に担持（吸着）させて、エレクトロクロミック層１３を形成した（厚み約１．０μｍ）。
【００９２】
【化２】
2018005166.tif 000004
【００９３】
続いて、エレクトロクロミック層１３上に、平均一次粒径２０ｎｍのＳｉＯ２微粒子分散液（シリカ固形分濃度２４．８質量％、ポリビニルアルコール１．２質量％、及び水７４質量％）をスピンコートし、厚み２μｍの絶縁性無機微粒子層を形成した。
【００９４】
＜＜封止層の形成＞＞
次に、積層体の平面部に、紫外線硬化接着剤（商品名：ＴＢ３０３５Ｂ、スリーボンド社製）を滴下し、未硬化状態の紫外線硬化接着剤に、金属部材１７（商品名：株式会社吉見製作所製、形状記憶合金ワイヤー・メタルライン  ０．０３φ×１２ｍ）を形成した。
【００９５】
＜＜第２の電極層、劣化防止層、及び電解質層の形成＞＞
第２の支持基板１５として前記第１の支持基板１１と同形状及び同厚みのポリカーボネート基板を準備した。
第２の支持基板１５上に、ＩＴＯ膜をスパッタ法により厚み約１００ｎｍに製膜して、第２の電極層１４を形成した。
次に、前記ＩＴＯ膜の表面にＡＴＯ粒子分散液［ＡＴＯ平均粒子径：２０ｎｍ／２，２，３，３−テトラフロロプロパノールの６質量％溶液にウレタン系結着剤（ＨＷ１４０ＳＦ、ＤＩＣ社製）を６質量％添加した分散液］をスピンコート法により塗布し、１２０℃で１５分間アニール処理を行うことによって、厚み約１．０μｍのＡＴＯ粒子膜からなる劣化防止層を形成した。
続いて、前記第１の支持基板１１上の絶縁性無機微粒子層表面に、ポリエチレンジアクリレート（ＰＥＧ４００ＤＡ  日本化薬社製）と、光重合開始剤（ＩＲＧ１８４、ＢＡＳＦ社製）と、電解質（１−エチル−３−メチルイミダゾリウム塩）とを質量比（１００：５：４０）で混合した溶液を塗布し、第２の支持基板の劣化防止層面と貼り合わせ、紫外線（ＵＶ）硬化させて電解質層を形成した。
【００９６】
＜＜発消色駆動＞＞
得られたエレクトロクロミック装置１０の発消色を確認した。具体的には、第１の支持基板１１の端部及び第２の支持基板１５の端部の一部を剥離し、第１の電極層１２のコンタクト部及び第２の電極層１４のコンタクト部を形成し、前記第１の電極層１２と前記第２の電極層１４との間に、前記第１の電極層１２がマイナス極となるように−１．６Ｖの電圧を３秒間印加させたところ、前記エレクトロクロミック装置１０が上記構造式（Ａ）のエレクトロクロミック化合物に由来するマゼンタ色に発色することが確認できた。
【００９７】
更に、前記第１の電極層１２と前記第２の電極層１４の引き出し部分との間に、＋３．５Ｖの電圧を２秒間印加させたところ、エレクトロクロミック化合物が消色し、エレクトロクロミック装置が視感透過率７５％以上（測定方法：ＪＩＳ  Ｔ７３３３：２００５に記載の方法）の透明状態になることが確認できた。
【００９８】
＜＜保護層の形成＞＞
次に、前記第２の支持基板１５上に、紫外線硬化接着剤（商品名：ＫＡＲＡＹＡＤ  Ｒ６０４、日本化薬株式会社製）をスピンコートし、紫外光照射により硬化させることで保護層を３μｍの厚みに形成した。
【００９９】
以上、望ましい実施の形態及び実施例について詳説したが、上述した実施の形態及び実施例に制限されることはなく、特許請求の範囲に記載された範囲を逸脱することなく、上述した実施の形態及び実施例に種々の変形及び置換を加えることができる。例えば、上記各実施の形態は適宜組み合わせることができる。
【符号の説明】
【０１００】
１１  第１の支持基板
１２  第１の電極層
１３  エレクトロクロミック層
１４  第２の電極層
１５  第２の支持基板
１６  封止層
１７  金属部材
１８  押圧部材
１９  絶縁層
【先行技術文献】
【特許文献】
【０１０１】
【特許文献１】特開２００４−０９５４１２号公報
【特許文献２】特開２００４−０９５４１３号公報
【特許文献３】特開２００４−０９５４１４号公報
【特許文献４】特開２００４−０９５４１５号公報
【特許文献５】特表２００９−５４４９９７号公報
【図１】
2018005166.tif 000005
【図２】
2018005166.tif 000006
【図３】
2018005166.tif 000007
【図４】
2018005166.tif 000008
【図５】
2018005166.tif 000009
【図６】
2018005166.tif 000010
【図７】
2018005166.tif 000011
【図８】
2018005166.tif 000012